(57)【要約】【課題】コンクリート廃材から再生骨材を取り出す過程において排出される廃セメント微粉末を用いて、純度の高い合成炭酸カルシウムを製造する方法を提供すること。【解決手段】本発明の廃セメント微粉末を用いた合成炭酸カルシウムの製造方法は、廃セメント微粉末を塩酸溶液に溶解させ、不溶不純物を沈殿させて除去する第１の工程と、第１の工程で得られた溶液にアンモニア水を滴下し、溶液のｐＨを２．０〜３．０に調整することにより、溶液中の金属イオンを水酸化物として沈殿させて除去する第２の工程と、第２の工程で得られた溶液に炭酸ガスを導通させる、又は、溶液に炭酸アンモニウム水溶液を滴下することにより炭酸カルシウムを析出させる第３の工程からなる。【選択図】        図３
2008143765.tif 000002
【特許請求の範囲】
【請求項１】
コンクリート廃材から再生骨材を取り出す過程において排出される廃セメント微粉末から合成炭酸カルシウムを製造する方法であって、
前記廃セメント微粉末を塩酸溶液に溶解させ、不溶不純物を沈殿させて除去する第１の工程と、
前記第１の工程で得られた溶液にアンモニア水を滴下し、溶液のｐＨを２．０〜３．０に調整することにより、溶液中の金属イオンを水酸化物として沈殿させて除去する第２の工程と、
前記第２の工程で得られた溶液に炭酸ガスを導通させることにより、炭酸カルシウムを析出させる第３の工程からなることを特徴とする廃セメント微粉末を用いた合成炭酸カルシウムの製造方法。
【請求項２】
コンクリート廃材から再生骨材を取り出す過程において排出される廃セメント微粉末から合成炭酸カルシウムを製造する方法であって、
前記廃セメント微粉末を塩酸溶液に溶解させ、不溶不純物を沈殿させて除去する第１の工程と、
前記第１の工程で得られた溶液にアンモニア水を滴下し、溶液のｐＨを２．０〜３．０に調整することにより、溶液中の金属イオンを水酸化物として沈殿させて除去する第２の工程と、
前記第２の工程で得られた溶液に炭酸アンモニウム水溶液を滴下することにより、炭酸カルシウムを析出させる第３の工程からなることを特徴とする廃セメント微粉末を用いた合成炭酸カルシウムの製造方法。
【請求項３】
前記第１の工程において、前記廃セメント微粉末を塩酸溶液に溶解させた溶液のｐＨを２．０以下に調整することを特徴とする請求項１又は２に記載の廃セメント微粉末を用いた合成炭酸カルシウムの製造方法。
【請求項４】
前記第１の工程において前記廃セメント微粉末を塩酸溶液に溶解させ、不溶不純物を沈殿させて除去した後に、得られた溶液を加熱することによりケイ酸ゲルを析出させ、前記溶液からケイ酸ゲルを分離した後に、第２の工程を行うことを特徴とする請求項１から３のいずれか一つに記載の廃セメント微粉末を用いた合成炭酸カルシウムの製造方法。
【請求項５】
前記第１の工程において前記廃セメント微粉末を塩酸溶液に溶解させ、不溶不純物を沈殿させて除去した後に得られた溶液を加熱する温度を１００℃とすることを特徴とする請求項４に記載の廃セメント微粉末を用いた合成炭酸カルシウムの製造方法。
【発明の詳細な説明】
【技術分野】
【０００１】
本発明は、廃セメント微粉末から炭酸カルシウムを製造する方法に関する。
【背景技術】
【０００２】
近年、解体された鉄筋コンクリート構造物等の建物から分離して取り出されたコンクリート廃材を再利用するために、コンクリート廃材から高品質の再生骨材を製造し、これを一般のコンクリート構造に利用することが検討されている。各種の破砕処理装置によって高次処理を行ってコンクリート廃材から再生骨材を製造する際、破砕された骨材に付着したセメント水和物が取り除かれ、セメント硬化物を主体とする多量の微粉末（以下、これを「廃セメント微粉末」という）が発生する。この再生骨材を製造する過程において二次副産物として発生する廃セメント微粉末は、これまでほとんどが産業廃棄物として扱われてきたが、近年、各分野で再利用することが検討されるようになった。その一例として、廃セメント微粉末を軟弱粘性土地盤の地盤改良材として再利用することが特許文献１に開示されている。
【０００３】
【特許文献１】特開２００３−２０６５２７号公報
【発明の開示】
【発明が解決しようとする課題】
【０００４】
特許文献１に示されているように、廃セメント微粉末を地盤改良材として再利用することで、従来よりも廃棄物量を減らすことが可能となる一方、高度成長期に建設されたコンクリート構造物が今後建替え時期を迎え、コンクリート廃材の増加が予想されることから、廃セメント微粉末のさらなる再利用技術を検討する必要がある。廃セメント微粉末はカルシウムの含有量が高いことから、廃セメント微粉末から炭酸カルシウムを製造することが有望である。炭酸カルシウムはシーリング材やプラスチックの充填材等、工業的な利用価値が極めて高い素材であるから、廃セメント微粉末から炭酸カルシウムを製造できれば、廃セメント微粉末の有効利用が促進される。しかしながら、廃セメント微粉末にはカルシウム以外にも多種多様な不純物が混入しており、これらを除去しないことには純度の高い炭酸カルシウムは得られず、その用途はタイルやブロック等の建材等に限定されてしまう。これらのタイルやブロックは既製品と比べてコスト高になるか、あるいは品質が劣るものであり、わざわざ手間をかけて炭酸カルシウムを合成する利点がないのが実状である。従って、廃セメントから製造した炭酸カルシウムを有効利用するためには、合成する炭酸カルシウムの純度を高くする必要がある。
【０００５】
本発明は、上記の点に鑑み、コンクリート廃材から再生骨材を取り出す過程において排出される廃セメント微粉末を用いて、純度の高い合成炭酸カルシウムを製造する方法を提供することを目的とする。
【課題を解決するための手段】
【０００６】
本発明の廃セメント微粉末を用いた合成炭酸カルシウムの製造方法は、コンクリート廃材から再生骨材を取り出す過程において排出される廃セメント微粉末から合成炭酸カルシウムを製造する方法であって、前記廃セメント微粉末を塩酸溶液に溶解させ、不溶不純物を沈殿させて除去する第１の工程と、前記第１の工程で得られた溶液にアンモニア水を滴下し、溶液のｐＨを２．０〜３．０に調整することにより、溶液中の金属イオンを水酸化物として沈殿させて除去する第２の工程と、前記第２の工程で得られた溶液に炭酸ガスを導通させることにより、炭酸カルシウムを析出させる第３の工程からなることを特徴とする。
ことを特徴とする。
【０００７】
また、本発明の請求項２の廃セメント微粉末を用いた合成炭酸カルシウムの製造方法は、コンクリート廃材から再生骨材を取り出す過程において排出される廃セメント微粉末から合成炭酸カルシウムを製造する方法であって、前記廃セメント微粉末を塩酸溶液に溶解させ、不溶不純物を沈殿させて除去する第１の工程と、前記第１の工程で得られた溶液にアンモニア水を滴下し、溶液のｐＨを２．０〜３．０に調整することにより、溶液中の金属イオンを水酸化物として沈殿させて除去する第２の工程と、前記第２の工程で得られた溶液に炭酸アンモニウム水溶液を滴下することにより、炭酸カルシウムを析出させる第３の工程からなることを特徴とする。
【０００８】
また、本発明の請求項３の廃セメント微粉末を用いた合成炭酸カルシウムの製造方法は、上記請求項１又は２において、前記第１の工程において、廃セメント微粉末を塩酸溶液に溶解させた溶液のｐＨを２．０以下に調整することを特徴とする。
【０００９】
また、本発明の請求項４の廃セメント微粉末を用いた合成炭酸カルシウムの製造方法は、上記請求項１又は２において、前記第１の工程において前記廃セメント微粉末を塩酸溶液に溶解させ、不溶不純物を沈殿させて除去した後に、得られた溶液を１００℃で加熱することによりケイ酸ゲルを促進的に析出させ、前記溶液からケイ酸ゲルを分離した後に、第２の工程を行うことを特徴とする。
【００１０】
また、本発明の請求項５の廃セメント微粉末を用いた合成炭酸カルシウムの製造方法は、上記請求項４において、前記第１の工程において前記廃セメント微粉末を塩酸溶液に溶解させ、不溶不純物を沈殿させて除去した後に得られた溶液を加熱する温度を１００℃とすることを特徴とする。
【発明の効果】
【００１１】
本発明の廃セメント微粉末を用いた合成炭酸カルシウムの製造方法によれば、上記の第１〜第３の工程を経ることにより、廃セメント微粉末の不純物が除去され、純度の高い合成炭酸カルシウムを得ることができる。さらに、得られた合成炭酸カルシウムは、分散性や充填性が良好なバテライト型を高い割合で含むことから、建材のみならず様々な用途に利用することが可能となる。その結果、これまで産業廃棄物として扱われてきた廃セメント微粉末の利用が促進され、廃棄物量を低減させることができる。
【発明を実施するための最良の形態】
【００１２】
以下に、本発明の廃セメント微粉末を用いた合成炭酸カルシウムの製造方法について詳細に説明する。
【００１３】
本発明の廃セメント微粉末を用いた合成炭酸カルシウムの製造方法は、建物の解体によって発生するコンクリート廃材から再生骨材を取り出す過程において排出される廃セメント微粉末から、不純物を分離することによって、合成炭酸カルシウム（以下、省略して「炭酸カルシウム」という）を製造する方法である。本発明で用いる廃セメント微粉末は、破砕したコンクリート廃材をすりもみ機械を用いて骨材表面に付着したセメント分を除去し、篩等を用いて粗骨材、細骨材、廃セメント微粉末に分離する方法である。廃セメント微粉末とともに得られた再生粗骨材及び再生細骨材は、従来の骨材と同等の品質を有し、一般の構造コンクリートの骨材として使用される。
【００１４】
図１は、本発明の廃セメント微粉末を利用した合成炭酸カルシウムの製造方法の手順を概略的に示したものである。初めに、廃セメント微粉末を塩酸に溶解させる（第１の工程）。塩酸濃度は廃セメント微粉末が十分に溶解する濃度であればよい。但し、廃セメント微粉末は、溶解するとアルカリ性を示すため、溶液のｐＨは２．０を超えないようにするのが好ましい。溶液のｐＨが２．５〜３．０程度になると、セメントに元々含まれている鉄分がゲル化するため、塩酸の濃度と投入できる廃セメント微粉末の量は、ｐＨの値で管理する必要がある。
【００１５】
この廃セメント微粉末の塩酸溶液を十分に攪拌し、廃セメント微粉末を塩酸溶液に溶解させると、塩酸に溶けない不純物が沈殿する。これは、主にコンクリートに使われている骨材に由来する細かいカスであり、成分は雲母、長石、磁鉄鉱（砂鉄）などの鉱物である。これらの不溶不純物をろ過・除去すると、鮮やかな黄色の透明溶液となる。
【００１６】
この溶液を密閉容器に移し、オーブンで加熱すると、白色半透明のゲル状物質が析出する。これは元々セメントに含まれるシリカ成分が時間とともにゲル化したものであり、ほぼ純粋なケイ酸（ＳｉＯ2）のゲルである。これをろ過することによって、黄色の透明溶液からケイ酸ゲルを分離する。なお、ケイ酸のゲル化速度は、塩酸溶液に溶解した廃セメント微粉末の濃度と、溶液を加熱する温度に依存し、温度と濃度が高いほどゲル化が促進される。例えば、塩酸溶液５００ｍＬに対して廃セメント微粉末を２５．０ｇ溶解させた場合にケイ酸のゲル化に要する時間は、加熱する温度が４０℃で６日、６０℃で４日、８０℃で２日、１００℃で１６時間〜１８時間である。なお、１００℃を超えた場合には、水分の蒸発を抑えるため、耐圧容器にする必要がある。
【００１７】
次に、分離した黄色の透明溶液にアンモニア水を少しずつ滴下して、ｐＨを上げていく（第２の工程）。溶液のｐＨが２．５〜３．０程度となると、溶液が褐色に変色し、全体がゲル化する。これは、セメントに元々含まれる鉄及びアルミニウム等の金属が水酸化物としてゲル化したものである。このままアンモニア水の滴下を続け、液性をアルカリ性とし、鉄分のゲルと溶液を分離する。分離した溶液は、無色透明である。
【００１８】
次に、この無色透明の溶液に、炭酸ガス（ＣＯ2）を導通させる（第３の工程）。溶液全体にＣＯ2が溶解し、炭酸化すると白色の炭酸カルシウムが析出する。このＣＯ2の導通による炭酸カルシウムの析出は、工業的に用いられている方法であるが、炭酸化に時間が掛かるため、反応時間を短縮するために、ＣＯ2を導通させる替りに、溶液に炭酸アンモニウム水溶液を滴下することによって炭酸カルシウムを析出させてもよい。
【００１９】
上記方法により、不純物が除去された炭酸カルシウムを得る。また、Ｘ線回折により、得られた炭酸カルシウムが、バテライト型とカルサイト型の混合した炭酸カルシウムである結果を得た。バテライト型は、他の結晶構造であるカルサイト型及びアラゴナイト型と比べて不安定であるが、球状であることから、他の２結晶構造と比べて分散性、充填性等が良好であり、例えば塗料、ゴム、プラスチック用の顔料、充填料として用いた場合に、塗工性や充填性の向上が期待できるものである。従って、上記工程により得られた炭酸カルシウムは、シーリング材や塩化ビニルシート等の有機建材の充填材や、塗料のフィラー等に用いることが可能である。
【００２０】
なお、第１の工程で塩酸に溶解しなかった骨材微細分は、雲母や長石等の反応性に乏しい結晶性鉱物のため、洗浄すれば利用用途がある。また、第１の工程で得られたケイ酸ゲルは乾燥剤として用いることができる。第２の工程で得られた鉄分のゲルは、ゲル化の際に他の様々な金属イオンやケイ素を閉じ込めて沈殿しているため、乾燥・粉末化しても有効な用途を探すのは難しいが、元の廃セメント微粉末に対してこの鉄分のゲル粉末は重量で５〜６％であるから、廃棄物処理量を減らす効果はある。
【００２１】
また、上記の方法では、第１の工程において、廃セメント微粉末を溶解させた塩酸溶液を１００℃で加熱することによってケイ酸ゲルを得たが、ケイ酸ゲルを得る必要がない場合には、このケイ酸ゲルの分離工程を省略してもよい。この場合、廃セメント微粉末を塩酸に溶解させて骨材微細分を除去した後、第２の工程に進み、アンモニア水でｐＨを２．５〜３．０とすれば、鉄分と一緒にゲル化、沈殿、分離をすることができる。
【００２２】
さらに、鉄分の分離工程を省略する場合は、塩化アンモニア水を８０℃近くに加熱して、アンモニア水を溶液からガス化、放出させることによって、ｐＨ４程度の弱塩酸溶液として、廃セメント微粉末を溶解する方法もある。これらの方法でも、炭酸カルシウムを析出することは可能であるが、骨材の微細分に加えて、鉄分、アルミニウム分が溶解しなくなる分、不溶残分が多くなるため、これらの乾燥・廃棄にかかるエネルギーはその分、多くなることになる。
【実施例】
【００２３】
以下、実施例により本発明の廃セメント微粉末を用いた合成炭酸カルシウムの製造方法について具体的に説明する。
【００２４】
（試験に使用した微粉末）
試験に用いた廃セメント微粉末は、実現場で発生したコンクリートガラを３００℃で加熱し、すりもみ機械を用いて粗・細骨材を採取した際に排出された廃セメント微粉末を、０．１５ｍｍの篩にかけたものであり、粒径数μｍ〜０．１５ｍｍ程度、比表面積は４０００〜７０００ｃｍ2／ｇ程度である。廃セメント微粉末の成分内訳を表１に示す。表１に示すように、廃セメント微粉末は、骨材の微細分であるケイ素を多く含有する。
【００２５】
【表１】
2008143765.tif 000003
【００２６】
工程１（微粉末の溶解）
２ｍｏｌ／Ｌの塩酸５００ｍＬに対して廃セメント微粉末２５．０ｇを、５．０ｇずつに分けて添加し、十分に溶解させるため、約１８時間の攪拌を行った。溶解初期の温度は３０℃前後であり、溶解に伴う発熱によって溶液の温度は約４５℃まで上昇した。以下、一連の工程は室温３０℃前後の環境下で行い、特に温度管理は行っていない。
【００２７】
廃セメント微粉末は不溶残分が多く、この不溶残分をろ過・洗浄し、乾燥させた粉末を分析したところ、骨材に由来する石英、長石類、雲母及び磁鉄鉱であった。
【００２８】
廃セメント微粉末の不溶残分をろ過し、透明な黄色の溶液を得た。この透明な黄色の塩酸溶液を蓋付きの試験管に密封し、１００℃で加熱すると、１６〜１８時間で全体がゲル化した。これをろ過・分離し、蒸留水で攪拌・洗浄を繰り返して遠心分離することにより、白色半透明のゲル状物質を得た。表２にＥＰＭＡによるゲル状物質の成分分析結果を示す。表２に示すように、このゲル状物質はセメント水和物に由来する成分であり、ケイ酸が９５％を占める。これは、Ｃ−Ｓ−Ｈ（カルシウムシリケート水和物）が塩酸に溶解し、酸性溶液中でシリカ分がゲル化したものと考えられる。
【００２９】
【表２】
2008143765.tif 000004
【００３０】
工程２（アンモニア水による中和）
シリカ分を分離した透明な黄色の溶液は、ｐＨ０．１以下である。これに濃度２８％のアンモニア水を徐々に滴下していくと、ｐＨ１を超えたあたりから部分的に白い半透明の粒が見え始め、ｐＨ２あたりから赤褐色のゲル状となり、ｐＨ３あたりで急激に流動性を失った。
【００３１】
この赤褐色のゲルを遠心分離機で溶液と分け、数回純水で攪拌・洗浄を繰返し、乾燥させた。表３にＥＰＭＡによる赤褐色ゲルの成分分析の結果を示す。廃セメント微粉末には、セメントに由来する鉄とアルミニウムが含まれており、Ｆｅ3+イオンはｐＨ２あたりから、Ａｌ3+イオンはｐＨ３あたりから不溶性水酸化物を作る性質がある。アンモニア水による溶液のゲル化は、塩酸に溶解したＦｅ3+とＡｌ3+がｐＨの上昇とともに赤褐色のＦｅ（ＯＨ）3及び白色のＡｌ（ＯＨ）3が沈殿したものである。
【００３２】
【表３】
2008143765.tif 000005
【００３３】
工程３（溶液の炭酸化）
赤褐色ゲルを分離した溶液にＣＯ2を細かい泡状として吹き込み、炭酸化を進めると、溶液が徐々に白濁し始めた。溶液を十分に白濁させた後に析出物を分離し、得られた透明の溶液にＣＯ2を吹き込む作業を繰返し、溶液が濁らなくなるまで行った。この作業によって得られた白色沈殿（炭酸カルシウム）を乾燥した。得られた白色析出物のＥＰＭＡによる成分内訳を表４に示す。表４から、酸化物として換算した場合、酸化カルシウムが８９．９％を占めており、得られた炭酸カルシウムの純度が高いことが分かる。また、得られた炭酸カルシウムの電子顕微鏡による写真を図２に示す。図２に示すように、廃セメント微粉末から得られた炭酸カルシウムの結晶はカルサイト型とバテライト型の混合物となっている。カルサイト型及びバテライト型いずれの結晶も大きさが不揃いであり、粒径は４μｍ〜１０μｍ程度である。
【００３４】
【表４】
2008143765.tif 000006
【００３５】
また、反応を短時間に完了するために、上記工程においてＣＯ2を吹き込む替りに、濃度１０％の炭酸アンモニウム水溶液を徐々に滴下する方法も実施した。炭酸アンモニウム水溶液を滴下する方法によって得られた炭酸カルシウムの結晶の電子顕微鏡による写真を図３に示す。炭酸アンモニウム滴下法では、図３に示すように炭酸カルシウムの結晶はほとんどが球状であり、その粒径は約２〜４μｍ程度で、比較的揃っている。
【００３６】
以上説明したように、本実施例の廃セメントを用いた合成炭酸カルシウムの製造方法によれば、上記第１〜第３の工程を経ることにより、廃セメント微粉末から、元々骨材に含まれていた鉱物やセメント分に含まれていたケイ酸、鉄・アルミニウム等の不純物を除去することによって、純度の高い合成炭酸カルシウムが得られる。しかも、得られた合成炭酸カルシウムは、分散性や充填性が良好なバテライト型を高い割合で含むから、建材のみならず様々な用途に利用することが可能となる。その結果、これまで産業廃棄物として扱われてきた廃セメント微粉末の利用が促進され、廃棄物量を低減させることができる。
【００３７】
また、従来の合成炭酸カルシウムの工業的製造方法（炭酸ガス法）では、石灰石を１０００度以上で焼成して生石灰とし、これを水と反応させ石灰乳とし、これに石灰石を焼成する際に発生する炭酸ガスを導通させることにより炭酸カルシウムを析出させていた。すなわち、従来の合成炭酸カルシウムの製造方法では、石灰石を焼成するのに膨大な熱エネルギーが必要であった。これに対して本実施例のように、一度水和硬化したコンクリートから発生した廃セメント微粉末からカルシウム成分をイオン化するのは比較的小さいエネルギーで可能である。従って、本実施例の合成炭酸カルシウムの製造方法によれば、従来の工業的な炭酸カルシウムの製造方法における石灰石の焼成が不要であり、熱エネルギーを削減することができる。また、製造プラントを首都圏近隣の臨海部等に設置できれば、これまで鉱山から都心へ輸送していた炭酸カルシウムを、都心近辺で製造することが可能になるから、輸送コストを削減することができるとともに、本来ＣＯ2を固定化している石灰石の採掘量を低減することができる。
【００３８】
なお、上記実施例の第３の工程では、アンモニア溶液にＣＯ2を導通させたが、ＣＯ2の替りに、ＣＯ2を含む混合ガスを用いてもよい。例えば、燃焼排ガスや高炉ガス等、ＣＯ2を含む排ガスを導通させることもできる。これにより、排ガスに含まれるＣＯ2を炭酸カルシウムに固定化することができるため、地球温暖化ガスのひとつである炭酸ガスの排出量を削減し地球環境の保全にも寄与することができる。
【００３９】
また、上記第１の工程では、純度の高い塩酸を使用したが、これに替えて、製鉄や塩化ビニール等の製造過程で発生する廃塩酸を使用することも可能である。また、第２の工程で使用したアンモニアは反応によって消費されないので、反応過程によってガス化したアンモニアを回収して再利用することも可能である。
【産業上の利用可能性】
【００４０】
本発明の廃セメントを用いた合成炭酸カルシウムの製造方法によれば、廃セメント微粉末を利用が促進され、廃棄物量を低減させることができる。
【図面の簡単な説明】
【００４１】
【図１】図１は、本発明の実施例の手順を示す図である。
【図２】図２は、本発明の実施例により得られた合成炭酸カルシウムの結晶の電子顕微鏡写真である。
【図３】図３は、本発明の実施例により得られた合成炭酸カルシウムの結晶の電子顕微鏡写真である。
【図１】
2008143765.tif 000007
【図２】
2008143765.tif 000008
【図３】
2008143765.tif 000009